유리 다중 필라멘트 가닥 에 적용 되 는 함침제 의 양 은 열가소성 매트릭스 , 연속 가닥 을 형성 하 는 필라멘트 의 크기 ( 직경 ) , 및 섬유 의 표면 위 에 있 는 사이징 의 종류 에 따라 달라진다 . 본 발명 에 따르 면 , 연속 유리 다중 필라멘트 가닥 에 적용 되 는 함침제 의 양 은 0 . 5 질량 % 이상 , 바람직 하 게 는 2 질량 % 이상 , 더욱 바람직 하 게 는 4 질량 % 이상 , 가장 바람직 하 게 는 6 질량 % 이상 이 어야 하 고 ; 하 지만 20 질량 % 이하 , 바람직 하 게 는 18 질량 % 이하 , 더욱 바람직 하 게 는 15 질량 % 이하 , 가장 바람직 하 게 는 12 질량 % 이하 인 것 이 좋 다 . 성형 중 에 열가소성 중합체 매트릭스 에 유리 섬유 의 균일 한 분산 을 보조 하 기 위해서 는 임의 의 최소량 의 함침제 가 필요 하 지만 , 그 양 은 지나치 게 높 지 않 아야 하 는데 , 그 이유 는 과량 의 함침제 가 성형 물품 의 기계 적 성질 을 저하 시킬 수 있 기 때문 이 다 . 예 를 들 어 , 열 가소 성 매트릭스 가 용융 지수 MFI 가 25 내지 65 g / 10 min ( 230 ℃/ 2 . 16 kg ) 인 폴리프로필렌 단독 중합체 이 고 강화 성 의 긴 유리 필라멘트 가 직경 이 19 미크론 인 경우 에 , 함침제 는 2 내지 10 질량 % 의 양 으로 다중 필라멘트 가닥 에 적용 되 는 것 이 바람직 하 다 .